Brevet FR2542666A1 — publié le 19840921

PANNEAUX COMPOSITES MOULES L'invention concerne des panneaux composites moulés d'épais- seur variable comprenant une couche à base de fibres liées et une feuille de revêtement, tels des panneaux acoustiques présentant au moins une partie épaisse absorbant les bruits et d'autres parties no- tamment les bords, rigides et minces servant notamment à leur montage. Plus particulièrement, l'invention concerne un procédé et un dispositif pour la fabrication de ces panneaux. Les panneaux composites de ce type sont par exemple des baffles, des paravents, fixes, amovibles ou mobiles qui peuvent être suspendus au plafond, constituer des parois etc, des sous-capot ou des garnitures intérieures de pavillons de véhicule à moteur. Ces panneaux composites sont fabriqués par moulage à partir d'un primitif c'est à dire une couche ou matelas de fibres imprégnées d'un liant non polymérisé, généralement une résine thermodurcissable, le primitif étant revêtu sur au moins un côté d'une feuille de revête- ment conférant au produit final des caractéristiques désirées, par exemple un aspect esthétique, cette feuille de revêtement étant liée à la couche de fibres au cours de l'opération en une seule passe de mou- lage par pressage, en même temps que se réalise la polymérisation du liant. Un des problèmes rencontrés dans la fabrication en une seule passe par moulage des panneaux composites du type décrit ci-dessus ré- side dans la difficulté d'obtenir une polymérisation rapide, complète et homogène aussi bien dans la partie épaisse absorbante à faible den- sité de fibres que dans les autres parties et notamment les bords min- ces à densité de fibres élevée. En effet dans un moulage classique par pressage, le chauffage du composite est réalisé par un chauffage par conduction, dû au contact du moule et du contre-moule chauffés, ce qui nécessite une durée de moulage importante pour la partie épaisse, durée qui n'est pas néces- saire et éventuellement même nuisible pour les bords minces Pour remé- dier à ce problème on a déjà proposé de souffler de V'air chaud à travers le feutre durant le moulage, de sorte que la chaleur nécessaire à la polymérisation est apportée rapidement au centre du feutre et la durée de l'opération est alors réduite. Un autre problème rencontré dans la fabrication de panneaux composites à épaisseur variable par moulage est la conformation correc- te du panneau au profil du moule, notamment lorsque celui-ci présente des angles vifs et/ou des zones à fortes courbures et des variations d'épaisseur importantes. Jusqu'à présent les procédés de moulage connus ne permettent pas de fabriquer des panneaux composites et notamment des panneaux acoustiques présentant simultanément un bel aspect, un profil constant d'un panneau à l'autre, notamment pour les formes à fortes courbures, des épaisseurs importantes pour la partie absorbante, tout en utilisant une durée de pressage minimale et compatible avec une réalisation in- dustrielle, par exemple d'environ 2 minutes et moins. * L'invention obvie aux inconvénients cités et propose un pro- cédé permettant la fabrication industrielle de tels panneaux composites. Conformément à l'invention, le procédé comprend les opéra- tions suivantes: on presse entre un moule et un contre-moule, un ensemble stratifié comprenant au moins un primitif c'est-i-dire un matelas de fibres contenant un liant non polymérisé, et au moins une feuille de revête- ment, on conforme l'ensemble stratifié au profil du moule ou du contre- moule par application de la feuille de revêtement et la partie adja- cente du primitif contre le profil du moule ou du contre-moule correspondant à la face du panneau qui sera visible ultérieurement, on souffle de l'air chaud au moins dans la partie épaisse de l'ensem- 30. ble stratifié, l'air chaud entrant du côté opposé à la feuille de re- vêtement, on modifie le soufflage pour régulariser l'apport thermique nécessai- re à une polymérisation homogène et accélérée du liant. tout en chauffant par contact les parties denses et minces de l'en- semble stratifié, La phase de conformation de l'ensemble stratifié et la pre- mière phase de soufflage peuvent être confondues notamment lorsque le soufflage de l'air chaud selon l'invention est un soufflage-traversant, c'est-à-dire que l'air chaud entre du côté opposé à la feuille de revê- tement, traverse le stratifié et ressort du côté de la feuille de revê- tement. La modification du soufflage que l'on désigne encore par deuxième phase de soufflage consiste alors, en une inversion du premier sens de soufflage. Dans une variante la phase de conformation de l'ensemble stratifié consiste en une mise sous pression de l'ensemble stratifié par introduction d'air dans le moule et en empêchant au moins partiel- lement cet air de s'échapper. La première phase de soufflage d'air chaud peut aussi consis- ter en un soufflage semi-traversant, l'air chaud étant introduit par des orifices prévus dans le moule ou le contre-moule, du côté opposé à la feuille de revêtement, et l'air s'échappant du même côté par d'au- tres orifices La modification du soufflage peut alors consister en une inversion des orifices, les orifices de sortie utilisés dans la premiè- re phase de soufflage devenant orifices d'entrée de l'air chaud et les orifices d'entrée utilisés dans la première phase devenant orifices de sortie. D'autres combinaisons de soufflage traversant ou semi- traversant peuvent également être envisagées. L'inversion du sens de soufflage présente encore un avantage car il peut dans le cas d'un soufflage traversant faciliter le démoula- ge ultérieur de panneau composite. Au cours du moulage, on peut modifier éventuellement plu- sieurs fois le soufflage, à condition de commencer par la première pha- se de soufflage décrite précédemment Ainsi dans le cas d'un soufflage traversant, on commence à souffler de l'air chaud, dans un sens tel que cet air entre du côté opposé à la feuille de revêtement, puis on inver- se une première fois ce sens et éventuellement on peut l'inverser une deuxième fois. Généralement, on se contente de modifier et notamment d'in- verser une seule fois le sens du soufflage durant toute l'opération de pressage. La durée totale de l'opération de moulage est généralement inférieure à 2 nn 30 Les durées de chacune des phase de soufflage peu- vent varier, la première phase de soufflage confondue éventuellement avec la phase de conformation devant cependant avoir une durée suffi- sante pour figer la forme du panneau Par exemple pour une durée totale de pressage de 90 secondes, on peut dans le cas d'un soufflage traver- sant souffler d'abord dans le sens vers la feuille de revêtement pen- dant 60 secondes, puis dans l'autre pendant 30 secondes. Les températures de l'air chaud soufflé peuvent varier sensi- blement en fonction des températures nécessaires a une polymérisation rapide du liant et des températures supportées par la feuille de revêtement On utilise généralement des températures comprises entre 150 C et 300 C Le débit de l'air soufflé peut être de l'ordre de 1000 à 10000 m 3/heure, mesurés dans les conditions normales, selon les dimen- sions et la masse volumique du panneau Les vitesses de l'air soufflé peuvent être de l'ordre de 0,1 à 10 m/s. Pour la mise en oeuvre de l'invention, dans le cas de pan- neaux acoustiques utilisés dans le bitiment présentant une symétrie leur permettant d'être utilisés dans des positions diverses et de ce fait ayant leur deux faces revêtues d'une feuille de revêtement dite d'aspect, on fabrique deux demi-panneaux que l'on réunit ensuite. La réalisation de ces deux demi-panneaux peut être décalée dans le temps, mais avantageusement, on réalise ces demi-panneaux si- multanément au cours d'une même opération de moulage Les conditions opératoires sont alors identiques et les deux demi-panneaux présentent les mêmes caractéristiques mécaniques et d'aspect. Selon une caractéristique de l'invention, on réalise les deux demipanneaux à partir d'un même primitif et d'une même feuille de revêtement, et pour faciliter l'opération de réunion ultérieure des deux demipanneaux, on garde une liaison entre-eux au cours du moulage, cette liaison faisant ensuite office de charnière. L'invention s'applique donc particulièrement avantageusement a la fabrication d'un panneau composite à épaisseur variable tel un panneau acoustique, présentant une symétrie par rapport à son plan principal, une épaisseur totale comprise entre 60 et 150 um, constitué par la réunion de deux demi-panneaux pouvant présenter une forme inter- ne creuse plus ou moins accentuée, formés a partir d'un primitif en fi- bres contenant un liant revêtu d'une feuille de revêtement d'aspect perméable à l'air. Selon une autre caractéristique de l'invention, les panneaux ou demipanneaux sont découpés aux dimensions définitives au cours du moulage et avantageusement les bords sont scellés ou sertis au cours de cette même opération. -Le primitif utilisé dans le cadre de l'invention peut être à base de fibres de verre, de roche, de laitier ou de toutes autres fi- bres qui résistent aux températures de moulage Le liant contient une résine qui est généralement une résine thermodurcissable telle une ré- sine phénoplaste ou aminoplaste De préférence, on utilise une résine phénoplaste qui présente une bonne tenue aux températures relativement élevées nécessaires pendant le moulage qui peuvent être de l'ordre de à 3000 C, une bonne tenue à l'humidité, et qui en outre est d'un coût réduit Le taux de liant contenu dans le primitif est généralement de l'ordre de 8 à 30 % en poids. Ces résines phénoplastes sont par exemple une résine phénol- formaldéhyde de type résol modifiée ou non a l'urée présentant par exemple un rapport moléculaire formaldéhyde/phénol compris entre 1 et , catalysée en milieu basique avec des hydroxydes alcalins ou alcalino- terreux, la résine étant neutralisée en fin de cycle à p H 7 par ajout d'acide sulfurique dilué Avantageusement, on utilise une résine à p H d'environ 1,5 à 3 ou une résine i p H d'environ 8,5 à 12 que l'on prépare à partir de la résine de base à p H 7 car ces résines montrent des caractéristiques de polymérisation encore plus intéressantes et no- tamment des températures de réticulation relativement basses, de l'ordre de 150 à 180 'C pour des durées de réticulation relativement brève, de l'ordre de 1 minute et demi à 2 minutes pour les épaisseurs et les grammages des matelas de fibres utilisés dans le cadre de l'invention, La feuille de revêtement peut être à base d'un tissu ou d'un non tissé, en fibres naturelles ou synthétiques Elle doit être poreuse ou perméable à l'air, d'une part pour permettre éventuellement le pas- sage de l'air au moment du soufflage et, d'autre part pour qu'elle per- mette aux fibres de jouer leur rôle d'absorbant acoustique. Elle doit être déformable pour pouvoir épouser parfaitement le profil du moule Elle doit évidemment supporter lés températures de moulage indiquées précédemment En outre sa texture doit permettre la découpe et le scellement des bords. Le stratifié à mouler peut encore comprendre une feuille de revêtement pour la face cachée ultérieurement du panneau Cette feuille facilite la préhension du panneau, évite le contact direct des manipu- lateurs avec les fibres et peut aussi améliorer les caractéristiques de rigidité du panneau moulé. Le stratifié à mouler peut encore comprendre d'autres élé- ments constitutifs tel un film thermoplastique qui, placé entre la feuille de revêtement apparent et le primitif, est utilisé en tant qu'adhésif pour améliorer la liaison entre les deux éléments Bien en- tendu, dans ce cas le soufflage mis en oeuvre selon l'invention est un soufflage semi-traversant On peut substituer au film thermoplastique, une grille thermoplastique par exemple en polyethylêne qui elle autori- se un soufflage traversant. L'invention concerne encore un dispositif pour la mise en oeuvre du procédé. Le dispositif comprend une presse équipée de deux plateaux l'un portant un moule et l'autre portant le contre-moule, la surface agissante du moule (ou du contre-moule) présentant un profil conforme à la face apparente désirée pour le panneau ou demi-panneau a fabriquer, la surface agissante du contre-moule (ou du moule) présentant un profil conforme à la face cachée du-panneau ou demi-panneau a fabriquer Au moins le moule ou le contre-moule opérant sur la face cachée du panneau présente dans ses parties correspondant aux parties absorbantes des panneaux ou demipanneaux, des orifices ou trous pour le passage de l'air chaud soufflé au cours du moulage Le dispositif comprend égale- ment un système de soufflage d'air chaud relié aux orifices précédents, des couteaux pour la découpe du panneau au cours du moulage, des élé- ments de chauffage par conduction pour les parties contacts du moule et contre-moule, c'est-à-dire les parties correspondant aux parties denses du panneau, notamment au voisinage des bords, ces éléments de chauffage pouvant être disposés soit dans la masse du moule et du contre-moule, soit dans les plateaux de la presse. Dans une réalisation du dispositif mettant en oeuvre un souf- flage d'air chaud traversant, le moule et le contre-moule sont tous deux percés d'orifices, dans leurs parties correspondant aux parties épaisses des panneaux ou demi-panneaux à fabriquer. Dans une variante mettant en oeuvre un soufflage d'air chaud semitraversant, seul le moule ou le contre-moule opérant sur la face cachée du panneau ou demi-panneau est percé de ces orifices pour le passage de l'air chaud. Lorsque ces éléments de chauffage des parties contacts du moule et du contre-moule sont dans leur masse, ils peuvent être des ré- sistances électriques, ou avantageusement des éléments à circulation d'un fluide caloporteur, tel de l'huile qui assurent une meilleure ho- mogénéité de température dans ces parties contact - Notamment pour la réalisation d'un panneau par moulage simul- tané de deux demi-panneaux à l'aide d'un même moule et lorsque ces demipanneaux présentent des angles vifs entre les parties denses de faible épaisseur et les parties absorbantes de forte épaisseur, avanta- geusement le moule qui définit la forme intérieure du panneau est muni de moyens mécaniques tel une ou plusieurs ceintures en tube afin d'obtenir des formes bien accusées. D'autres caractéristiques et avantages de l'invention appa- raitront dans la description suivante de réalisations de dispositifs selon l'invention. La figure 1 représente dans une vue de plan, un panneau acoustique formé de deux demi-panneaux identiques. La figure 2 représente le même panneau dans une vue de pro- fil. La figure 3 représente une partie d'un dispositif mettant en jeu un soufflage traversant. La figure 4 représente le produit obtenu par la mise en oeu- vre du dispositif de la figure 3. La figure 5 représente le moule et le contre-moule d'un dis- positif mettant en oeuvre un soufflage semi-traversant. La figure 6 représente schématiquement un circuit de souffla- ge d'air, associé au moule et au contre-moule représenté sur la figure 5. Les figures 1 et 2 représentent un panneau acoustique 1 rec- tangulaire d'environ 1200 mm de long sur 750 mm de large et de 120 mm d'épaisseur dans sa partie épaisse absorbante 2 et de 5 mm d'épaisseur dans ses parties denses périphériques 3, présentant 4 trous pour oeil- lets 4 aux quatre coins, utilisés pour la fixation du panneau lors de son utilisation Ce panneau est formé de deux demi-panneaux identiques la, lb La composition du panneau sera décrite par la suite. La figure 3 représente (en position de fermeture) un moule 5 pour la fabrication simultanée de deux demi-panneaux acoustiques la, lb et présente donc une symétrie par rapport à un plan médian La partie inférieure 6 constitue le moule proprement dit dont le profil 7 à cour- bure doublement convexe correspond à la face inférieure 8 des demi- panneaux La partie supérieure 9 constitue le contre-moule dont le profil 10 à courbure doublement concave correspond à la face supérieure 11 des demi-panneaux qui sera la partie extérieure du panneau définitif obtenu par l'assemblage des deux demi-panneaux Les bords 12, 13 et la partie centrale 14, 15 respectivement du moule et du contre-moule, cor- respondant aux parties denses des demi-panneaux, moulées par contact, E 542666 comprennent des éléments de chauffage dans leur masse, par exemple des conduits 16 parcourus par un liquide caloporteur 17 Les parties 18 et 19 respectivement du moule et du contre-moule correspondant aux parties épaisses, absorbantes des demi-panneaux, sont percées de trous 20 per- mettant une circulation d'air chaud à travers les demi-panneaux Ces trous sont reliés à des rainures longitudinales 21 et 22 prévues dans le moule et le contre-moule, reliées elles-mêmes à des buses de souf- flage 23 ou d'aspiration 24 montées en bout de conduits d'alimentation et 26 en air chaud Des couteaux 27 sont montés sur la périphérie du contremoule pour la découpe des demi-panneaux qui restent reliés entre eux par une ligne de jonctions 28 obtenue par un poinçon central 29 A l'aplomb des couteaux 27, le moule comprend une piece 30 rapportée dans les bords, de dureté élevée, faisant office d'enclume pour la découpeo Sur le moule aux emplacements correspondant aux coins périphériques du panneau c'est-adire aux limites de la forte épaisseur, sont prévus des tubes 31, 32 formant deux ceintures qui au moment du moulage accentue dans les coins périphérique 33 la conformation du panneau au profil du contre-moule au cours de la phase de conformation par soufflage d'air. Le moule est monté sur une table fixe d'une presse non repré- sentée alors que le contre-moule est monté sur le plateau mobile verti- calement, également non représenté, de cette même presse. La figure 4 représente les deux demi-panneaux fabriqués par la mise en oeuvre du dispositif précédent, ces deux demi-panneaux restant liés suivant la ligne de jonction 28 faisant charnière. La figure 5 représente un moule (en position ouverte) dans une réalisation du dispositif selon l'invention mettant en oeuvre un soufflage semi-traversant et utilisé par exemple pour la fabrication d'une garniture intérieure de pavillon d'un véhicule à moteur La par- tie inférieure 34 constituant le moule proprement dit présente un pro- fil 35 conforme à la face du panneau (non représenté) apparente ultérieurement et qui est revêtue d'un tissu La partie supérieure 36 constituant le contre-moule présente un profil 37 conforme à la face du panneau cachée ultérieurement Le contre-moule 36 est percé de trous 38 répartis sur toute sa surface, à 1 'exception des bordso Ces trous 38 de quelques millimètres de diamètre prennent naissance dans le fond de rainures longitudinales 39 prévues dans la structure du contre-moule 36 Aux bouts de chaque rainure 39 sont prévus dans les parois latéra- les du contre-moule des orifices 40, de diamitre d'environ 50 millimè- tres qui peuvent être reliés à une buse 42 faisant partie du circuit d'alimentation en air représenté sur la figure 6, cette buse étant mon- tée au bout d'un conduit d'arrivée 43 d'air A l'autre bout de chaque rainure sont également prévus des orifices 44 qui peuvent être reliés a une autre buse 45, montée au bout d'un conduit d'évacuation 46 de cet air Un système de répartition de l'air comprenant de chaque côté un tiroir 47 et 48 disposé entre les orifices 40, 44 et les buses 42 et 45 respectivement, comportant des trous pouvant être mis en coïncidence avec les orifices 40, 44 débouchant dans les rainures 39, repartit l'air soufflé ou aspiré dans une rainure sur deux, selon la position desdits tiroirs Les tiroirs sont montés au bout des tiges des vérins 49 et 50 qui commandent leurs positions Des couteaux 51 sont montés à la périphérie du moule pour la découpe du panneau simultanément au mou- lage, ces couteaux venant s'appuyer contre des enclumes 52, et présen- tant une forme adaptée pour le scellement simultané des bords. Le circuit d'alimentation en air 53 représenté sur la figure 6 comprend les buses du soufflage 42 et d'aspiration 45 décrites précé- demment montées au bout des conduits d'alimentation 43 et d'évacuation 46 Un ventilateur de soufflage 54 ainsi qu'un réchauffeur 55 sont montés sur le conduit d'alimentation Le circuit d'alimentation com- prend une partie dérivée de recyclage 56 qui permet d'accumuler l'air chaud durant l'ouverture du moule L'air est introduit dans le circuit par une vanne à trois voies 57 qui selon sa position ouvre ou ferme la partie dérivée 56. Un deuxième ventilateur 58 est monté sur le conduit d'évacua- tion 46 qui comporte un clapet commandé 59. Le fonctionnement du dispositif sera décrit par la suite en relation avec un exemple de fabrication d'une garniture intérieure de pavillon. Des exemples de fabrication selon l'invention de panneaux composites moulés sont décrits ci-après EXEMPLE 1 On fabrique un panneau acoustique rectangulaire comme repré- senté sur les figures 1 et 2 de 1200 mm de long, 750 mm de large et de mm d'épaisseur dans sa partie épaisse absorbante et de 5 mm d'épaisseur dans sa partie dense, présentant 4 trous pour oeillets aux quatre coins dans la partie dense, utilisée pour la fixation du panneau lors de son utilisation. On amène au dispositif décrit en relation avec la figure 3 un primitif de fibres de verre présentant une masse surfacique de 1500 il l'exemple 1 sauf qu'on n'inverse pas le sens du soufflage. Le panneau obtenu, difficile à démouler, présente une forme correcte mais ses caractéristiques mécaniques, notamment la rigidité, ne sont pas satisfaisantes du fait d'une polymérisation incomplète du liant. EXEMPLE 1 Ter On fabrique un panneau acoustique de la même façon que dans l'exemple 1, sauf qu'on souffle d'abord dans l'autre sens, c'est-à-dire de la feuille de revêtement vers le voile, puis qu'on inverse ce sens de soufflage. Le panneau obtenu présente une forme imparfaitement définie entre les parties épaisses et les parties minces. EXEMPLE 2 On fabrique un panneau acoustique apte à être utilisé comme sous capot d'un véhicule à moteur d'environ 1400 mm de longueur et 900 mm de largeur, la partie absorbante ayant une épaisseur d'environ 40 mm et les parties minces une épaisseur d'environ 4 mm. A cet effet, on utilise un primitif de fibres de verre pré- sentant une masse surfacique de 1100 g/m 2 et une teneur de 17 % en poids d'un liant à base d'une résine phénoplaste comme décrit dans l'exemple 1 Le primitif est recouvert d'une feuille de revêtement en tissu aiguilleté pour la face qui sera visible ultérieurement et il re- pose sur une feuille en un non tissé pour la face qui sera cachée. L'ensemble est placé dans le moule La durée du pressage est de 80 secondes pendant lesquelles on souffle de l'air chaud à 2400 C avec un débit de 3000 m 3/h, mesurés dans les conditions normales, vers la feuille de revêtement d'abord durant 45 secondes puis dans le sens opposé Le sous-capot moulé présente les caractéristiques désirées. EXEMPLE 3 On fabrique une garniture intérieure de pavillon de véhicule à moteur en utilisant le dispositif décrit en relation avec les figures et 6. On utilise un primitif de fibres de verre présentant une mas- se surfacique de 800 g/m 2 et une teneur de 15 % en poids d'un liant à base d'une résine phénoplaste comme décrit dans l'exemple 1 mais pré- sentant un p H de 9,2 Le primitif est recouvert d'une feuille de revé- tement en un tissu polyester après avoir interposé une feuille de chlorure de polyvinyle, et repose sur un tissu non tissé utilisée en tant que revêtement caché. g/im 2 et une teneur de 17 % en poids d'un liant à base d'une résine phénopl aste. Cette résine est du type résol modifié à l'urée présentant un rapport moléculaire formaldéhyde/phénol d'environ 3, catalysée en mi- lieu basique et présentant un p H de 7. Le primitif est recouvert d'une feuille de revêtement non tissé en coton et il repose sur un voile non tissé en polyester favori- sant la manipulation L'épaisseur du primitif est d'environ 150 mm. L'ensemble est placé entre le moule et le contre-moule de la presse Le moulage est effectué à butée pour obtenir les épaisseurs désirées La durée du moulage est de 90 secondes. Au cours du moulage les parties denses des deux demi-panneaux sont chauffées par contact avec les parties correspondantes du moule et du contre-moule, eux-mêmes chauffés à 200 ûC dans leur masse par cir- culation d'huile à haute température Les parties épaisses, absorbantes sont chauffées par soufflage d'air chaud à environ 200 'C avec un débit de 3000 m 3/h mesurés dans les conditions normales, d'abord par le dessous, c'est-à-dire du voile vers la feuille de revêtement apparente, durant 60 secondes, ce qui a pour effet de polymériser rapidement le liant et de conformer le panneau-à la forme extérieure désirée, cette * conformation étant encore accentuée par l'action mécanique des ceintu- res en tube 31, 32 On inverse ensuite le sens du soufflage d'air chaud durant les 30 secondes restantes ce qui accélère encore la polymérisa- tion du liant et facilite le décollement de la face gonflée, du contre- moule Au début de l'opération de moulage les couteaux extérieurs 27 découpent les bords des demi-panneaux tout en les scellant, alors qu'au centre du moule le plateau supérieur vient réaliser une ligne de jonc- tion formant charnière A la fin de l'opération de moulage, le contre- moule est soulevé, on retire les deux demi-panneaux dont la face cachée est légèrement creusée, et on les réunit ensuite par pliage autour de la ligne de jonction. Le panneau obtenu présente un bel aspect, ses formes sont ac- centuées, le tissu de revêtement est intact, les bords et les trous pour oeillets parfaitement scellés. Les deux exemples suivants sont des exemples comparatifs dans lesquels on n'utilise pas toutes les phases de conformation et de souf- flage selon l'invention. EXEMPLE 1 Bis On fabrique un panneau acoustique de la même façon que dans L'ensemble stratifié est placé dans le moule, la feuille de revétement étant disposéeface au moule 34 Après fermeture du moule, à l'aide de la vanne trois voies 57, on ferme le circuit de recyclage et on introduit de l Vair dans le circuit d'alimentation par la mise en marche du ventilateur 54 Le circuit d' évacuation étant fermé par le clapet 59, il s'ensuit une mise sous pression dans le moule Après en- viron 35 secondes, on ouvre le clapet 59 et après mise en marche du ventilateur 58 l'air chauffé par le réchauffeur 55 peut alors circuler dans le panneau composite en étant introduit par les orifices 40 dans une rainure sur deux du contre-moule et après passage dans le panneau composite s'échappant par les autres rainures, et les orifices 44 vers le circuit d'évacuation Après 40 secondes de soufflage-aspiration, on modifie ce soufflage en actionnant simultanément les vérins 49 et 50 qui agissent sur les tiroirs 47 et 48 pour placer leur trous en coinci- dence avec les orifices 40 et 44 non utilisés précédemment Le flux d'air est ainsi inversé dans le panneau composite Après 40 secondes supplémentaires, on place la vanne trois voies en position de recyclage, on ferme le clapet 59, on ouvre le moule et on retire le panneau composite moulé qui présente un bel aspect et de bonnes pro- priétés mécaniques. Les deux exemples suivants sont des exemples comparatifs hors invention. EXEMPLE 3 Bis On opère de la même façon que dans l'exemple 3 sauf qu'on ne modifie pas le soufflage Après une durée de moulage identique à celle utilisée dans l'exemple 3, on obtient un panneau composite moulé qui ne présente pas une polymérisation homogène, en particulier au niveau des buses de soufflage o il existe des zones surchauffées alors qu'a d'au- tres emplacements, la polymérisation est insuffisante. EXEMPLE 3 Ter On opère de la même façon que dans-l'exemple 3, sauf qu'on n'effectue pas une mise sous pression initiale Le panneau moulé obtenu présente un aspect non satisfaisant et notamment des formes peu accen- tuées dans les coins. 1 r REVENDICATIONS 1 Procédé de fabrication par moulage en une seule passe en vue d'obtenir un panneau composite à épaisseur variable comprenant un support en fibres et une feuille de revêtement caractérisée en ce qu'on presse entre un moule et un contre-moule un ensemble stratifié compre- nant au moins un matelas de fibres contenant un liant non polymérisé et au moins une feuille de revêtement, on conforme l'ensemble stratifié au profil du moule ou du contre- moule par application de la feuille de revêtement et la partie adja- cente du primitif contre le profil du moule ou du contre-moule correspondant à la face du panneau qui sera visible ultérieurement, on souffle de l'air chaud, au moins dans la partie épaisse de l'en- semble stratifié, l'air chaud entrant du côté opposé à la feuille de revêtement, on modifie le soufflage pour régulariser l'apport thermique nécessai- re à une polymérisation homogène et accélérée du liant, tout en chauffant par contact les parties denses-et minces de l'en- semble stratifié. 2 Procédé selon la revendication 1, caractérisé en ce que la phase de conformation et la première phase de soufflage sont confon- dues. 3 Procédé selon une des revendications 1 ou 2, caractérisé en ce que la modification du soufflage consiste en une inversion du premier sens de soufflage. 4 Procédé selon une des revendications 1 à 3, caractérisé en ce que le soufflage est traversant. Procédé selon une des revendications 1 à 3, caractérisé en ce que la phase de conformation consiste en une mise sous pression de l'ensemble stratifié par introduction d'air dans le moule. 6 Procédé selon la revendication 5, caractérisé en ce que la première phase de soufflage consiste en un soufflage semi-traversant, l'air chaud étant introduit par des orifices du côté opposé à la feuil- le de revêtement et s'échappant par d'autres orifices de ce même côté opposé, et en ce que la seconde phase de soufflage consiste en une in- version des orifices de soufflage et d'aspiration. 7 Procédé selon une des revendications 1 à 6, caractérisé en ce que la durée totale de la phase de conformation et des phases de soufflage est inférieure a 2 mn 30. 8 Procédé selon une des revendications 1-à 7, caractérisé en ce qu'on accentue la forme extérieure des panneaux composites à l'aide de moyens mécaniques tels des ceintures en tube. 9 Procédé selon une des revendications 1 à 8, caractérisé en ce qu'on scelle les bords des panneaux durant l'opération de moulage. 10 Procédé selon une des revendications I à 9, caractrisé en ce qu'il s'applique A la fabrication de panneaux présentant une sympa trie par rapport à leur plan principal et qu'on réalise alors deux demi-panneaux simultanément partir d'un même stratiié. 11 Procédé selon la revendication 10, caractérisé en ce qu'on garde une liaison entre les deux demi-panneaux. 12 Procédé selon une des revendications 1 à 11, caractérisé en ce que la phase de conformation et la première phase de soufflage ont ensemble une durée suffisante pour figer le panneau dans sa forme définitive. 13 Procédé selon une des revendications 1 a 12, caractérisé en ce que l'air soufflé a une température de l'ordre de 150 à 300 C et que son débit est de l'ordre de 1000 à 10000 m 3/heure. 14 Dispositif de moulage pour la mise en oeuvre de procédé selon une des revendications 1 a 13, caractérisé en ce qu'il comprend une presse équipée de deux plateaux, l'un portant un moule et l'autre portant le contre-moule, la surface agissante du moule ou du contre- moule présentant un profil conforme a la face apparente désirée pour le panneau ou demi-panneau a fabriquer, la surface agissante du contre- moule ou du moule présentant un profil conforme à la face cachée du panneau ou demi-panneau a fabriquer, au moins le moule ou le contre- moule, opérant sur la face cachée du panneau presentant dans ses par- ties correspondant aux parties absorbantes des panneaux ou demi-panneaux, des orifices ou trous pour la passage de l'air chaud soufflé au cours du moulage, un système de soufflage d'air chaud relié aux orifices précédents, des couteaux pour la découpe du panneau au cours du moulage, des éléments de chauffage pour les parties contact du moule et contre-moule, c'est-a-dire les parties correspondant aux par- ties denses du panneau, notamment au voisinage des bords. Dispositif selon la revendication 14, caractérisé en ce que le moule et le contre-moule sont tous deux percés d'orifice pour le passage de l'air, ces orifices prenant naissance dans des rainures mi- ses en communication avec le système de soufflage d'air chaud. 16 Dispositif selon la revendication 14, caractérisé en ce que seule le moule ou le contre-moule est percé d'orifices pour le pas- sage de l'air, ces orifices prenant naissance dans des rainures mise en communication avec un système de répartition de l'air. 17 Dispositif selon la revendication 16, caractérisé en ce que le système de répartition de l'air comprend deux tiroirs percés de trous pouvant être mise en coïncidence ou non avec des orifices prévus des deux cotés du moule et du contre-moule au bout des rainures. 18 Dispositif selon une des revendications 14 à 17, caracté- risé en ce que dans les parties contact sont prévus des conduits de chauffage dans lesquels circule un liquide caloporteur. 19 Dispositif selon une des revendications 14 à 18, caracté- risé en ce que les couteaux présentent une forme adaptée pour le scel- lement des bords découpés. Panneaux composites moulés d'épaisseurs variables obtenus par la-mise en oeuvre du procédé selon une des revendications 1 a 13. z O